(57)【特許請求の範囲】
【請求項１】
積層物を含んでなるセキュリティーカードであって、積層物が第１層及び第２層を含んでなり、第１層はガラス層であり、ガラス層が亀裂線を有することを特徴とするセキュリティーカード。
【請求項２】
第１層、第２層及び第１層により保持さている機能性層を含んでなり、第１層はガラス層であり、ガラス層が亀裂線を有することを特徴とする積層物。
【請求項３】
−有機樹脂層の第１表面に第１ガラス層を積層し；
−該有機樹脂層の第２表面に第２ガラス層を積層し；
−第１ガラス層において亀裂線を作り；
−第２ガラス層において亀裂線を作り；
−有機樹脂層を後−硬化させ、それにより有機樹脂を亀裂線中に浸透させる
段階を含む積層物の製造法。
【発明の詳細な説明】
【０００１】
【発明の分野】
本発明はガラス層及び第２層を含む積層物に関する。
【０００２】
さらに特定的には、本発明はガラス層及びポリマー層を含む積層物に関する。
【０００３】
【発明の背景】
特許出願ＷＯ  ９９／２１７０７は構成層として少なくとも１つのガラス層を有し、ガラス層が４ｍｍ未満の厚さを有する積層物を開示している。そのような積層物は、高い熱安定性、高い物理的密度、高い硬度、化学品に対する非常に優れた抵抗性、水分、溶剤及び酸素に対する優れた障壁性などの、例えば透明ポリマー層を越えるいくつかの利点を与える。さらに、ガラスは高い透明度及び優れた光学的性質を有する。
【０００４】
しかしながら、そのような積層物の問題はその限られた柔軟性である。ガラスの脆さの故に、積層物は、特にガラスが幾分大きい、例えば１ｍｍより大きい厚さを有する場合あるいは変形ガラスが小さい曲率半径を有する場合、有意な程度まで変形させることができない。非常に薄い、従って柔軟なガラス層でさえ破損し得る。
【０００５】
セキュリティーカードの製造のためにそのようなガラス積層物を用いるのは有利であろう。ガラスの高い物理的密度のために、カードの密度を測定することにより、偽造されたプラスチックカードからガラス積層物を含むもとのセキュリティーカードを区別することができる。しかしながら、そのようなガラス積層物を含むセキュリティーカードは、例えばずぼんのポケット中の財布中にしまわれた場合に、容易に破損し得る。
【０００６】
例えば、印刷回路板、半導体デバイス、集積回路の製造に用いることができるフォトマスクの作製のためにそのようなガラス積層物を用いるのも有利であろう。ポリマー支持体を有する先行技術のマスクは、温度及び／又は湿度の環境的変化に基因する不十分な寸法安定性に悩まされる。ガラス層支持体は高い寸法安定性という重要な利点を与える。しかしながら、そのようなガラス積層物を含むフォトマスクは、例えば操作の間に、その低い柔軟性の故に破損し得る。
【０００７】
【発明の目的及び概略】
本発明の目的は、ガラス層を含み、柔軟性が向上している積層物を提供することである。
【０００８】
本発明の他の目的は、ガラス層を含む先行技術の積層物の利点を保存している積層物を提供することである。
【０００９】
これらの目的は請求項１に定義する特別な特徴を有する積層物により実現される。
【００１０】
本発明のさらに別の目的は、高い物理的密度及び優れた柔軟性を有するセキュリティーカードを提供することである。
【００１１】
本発明のさらに別の目的は、高い寸法安定性及び優れた柔軟性を有するフォトマスクの作製のための材料を提供することである。
【００１２】
本発明にさらに別の目的は、３次元における非常に大きな変形を可能にする変形積層物の製造のための方法を提供することである。
【００１３】
請求項において用いたいくつかの用語を下記に定義する。
【００１４】
ガラス層における「亀裂線」は、ガラス層表面内の長くて狭い開口を示し（例えば、図１、ガラス層１０における亀裂線１１を参照されたい）、開口は制御されたやり方で、すなわち亀裂線の性質、例えばその数、その幅、その深さなどが亀裂線が作られる前にわかるように作られる。偶発的な破損は亀裂線ではない。亀裂線はガラス層の端、別の亀裂線又はガラス層表面上の随意の位置において始まりそして終わることができる。亀裂線の深さはガラス層の厚さより小さいか又はそれと同じであり；下記において議論する通り、亀裂線の最小の深さはゼロではない。亀裂線は特殊な場合としてゼロの幅を有することができる（ゼロの幅を有する亀裂線は例えばガラス層を切断し、かくしてそれを中間に狭い開口を有する２つのガラス層部分に分け、続いて第１の部分をそれが第２の部分に接触するまで動かすことにより開口を閉じることによって作ることができる）。亀裂線の断面の端は鋭いか又は丸められていることができ；断面は亀裂線の「底」側において丸められた端を有していることができ、例えば、断面はＵ−形を有していることができるか、あるいは断面は底側と反対の「上」側において丸められた端を有していることができるか、あるいは断面の端のいくらかが鋭く、他の端が丸められていることができる。
【００１５】
「パターン」は表面上の１組の亀裂線により形成される。「パターン要素」はこれらの亀裂線及びおそらく表面の端により完全に閉じられているものである。例えば図３ａのパターン要素は六角形である。パターン要素は、パターン要素の囲い内で始まりそして終わるかあるいはパターン要素の端上で始まり、パターン要素の囲い内で終わる１つ又はそれより多い亀裂線を含むことができ；両方の場合を図３ｆに示す。パターン要素はパターン要素の面積から以下の通りに算出すると定義される「パータン要素寸法」を有する：
【００１６】
【数１】
0004434365.tif 000002
（実際には、パターン要素寸法はパターン要素と同じ面積を有する円の半径に等しい。例えば辺ｃを有する正方形のパターンの場合、バターン要素寸法はｃ／√πである）。
【００１７】
好ましい態様の場合、積層物中の１つ又はそれより多いガラス層は亀裂線を有する複数の部分及び亀裂線を有していない複数の部分を含む。かくして積層物のいくらかの部分は柔軟性が向上していることができ（下記で説明する通り）、他の部分は先行技術の積層物の柔軟性を有していることができる。この場合、積層物の最大パターン要素寸法は、亀裂線を有するガラス層の部分の最大パターン要素寸法として定義される。
【００１８】
亀裂線を有するガラス層を含む積層物を変形させる場合、ガラス層はその材料の性質及びその厚さにより決定される高い剛性を有する均一な層として働かない。その代わり、個々のパターン要素が亀裂線の回りで動くことができる。この方法でガラス層を含み、高い柔軟性を有する積層物が得られる。これを以下においてさらに詳細に議論する。
【００１９】
本発明の積層物は、ガラス層を含む先行技術の積層物の利点を保存し且つ向上した柔軟性を与える。
【００２０】
本発明のさらなる利点及び態様は以下の記載及び図面から明らかになるであろう。
【００２１】
下記において例として添付図面を参照しながら本発明につき記載する。
【００２２】
【発明の詳細な記述】
図１はガラス層１０、第２層２０及び追加のガラス層４０を含む積層物５０の１つの実施態様を示す。例えばもっと大きいストリップから切断した積層物の長方形の一部分のみを示してある。明確にするために、図面において第２層２０及び追加のガラス層４０は部分的に切断して除いてある。ガラス層１０は第２層２０の表面Ａ（２１）に積層され、追加のガラス層４０は第２層２０の表面Ａ（２１）と反対側である表面Ｂ（２４）に積層されている。ガラス層１０及び追加のガラス層４０の両方は亀裂線それぞれ１１及び４１を有する。図１において、亀裂線は六角形パターンで配置され、それぞれのガラス層の厚さに等しい深さを有する。
【００２３】
かくして、積層物５０を変形させる場合、例えばそれを曲げる場合、ガラス層はその材料の性質及びその厚さにより決定される高い剛性を有する均一な層として働かない。代わりに、個々の六角形が亀裂線の回りで動くことができる。特に六角形要素が十分に小さい場合、積層物の柔軟性は主に、例えばポリマー層であることができる第２層２０の柔軟性により決定される。この方法で、ガラス層を含み且つ高い柔軟性を有する積層物５０が得られる。
【００２４】
図２はガラス層１０、第２層２０及び第３層３０を含む別の態様を示す。例えばもっと大きいストリップから切断した積層物の長方形の一部分のみを示してある。明確にするために、図面においてガラス層１０及び第３層３０は部分的に切断して除いてある。第２層２０はガラス層１０の表面Ｃに積層され、第３層３０は表面Ｃと反対側であるガラス層１０の表面Ｄに積層されている。ガラス層１０における亀裂線１１はレンガ−様パターンで配置されている。亀裂線１１はゼロの幅を有し、従って１本の線により示されているが−ゼロでない幅を有する図１の亀裂線１１及び４１は２本の実質的に平行な線により示されている。
【００２５】
以下で議論する通り、第２層２０及び第３層３０は好ましくは有機樹脂、例えばポリマーを含む。非常に好ましい本発明の態様の場合、ガラス層１０においてパターンを形成しているガラス要素６１（図２を参照されたい）は柔軟性ポリマー層中に埋め込まれている。ガラスパターン要素６１は亀裂線１１、４１の回りで動くことができるので、柔軟性積層物が得られ、ガラスの制御されない破損が避けられる。これは先行技術のガラス積層物の問題を解決する。
【００２６】
本発明の積層物５０は以下の通りに製造することができる。第１に第２層２０をガラス層１０の上に積層する。次に硬い切断具、好ましくはダイアモンドを用いてガラス層の表面においてパターンを引っ掻いて作る。場合により第３層３０をガラス層１０の上に積層し、かくして図２に示す積層物５０を得る。続いて例えば円筒状ローラーの表面の一部の回りの湾曲した軌道に積層物を沿わせることにより、ガラス層１０をその表面において引っ掻いて作られたパターンに沿って制御されたやり方で破損させる。そのような湾曲した軌道はガラス層中に曲げ応力を誘発し、それは引っ掻き傷をガラス層の厚さ全体を介して広げ、かくして亀裂線１１を形成させる。
【００２７】
レーザーを用いるか又は当該技術分野において既知の他の方法によりガラス層１０に亀裂線１１を切断して作ることもできる。１つの製造法においては、第１に第２層２０をガラス層１０の上に積層し、続いて例えばレーザーを用いてガラス層１０において直接亀裂線１１を切断して作る。切断の後、第３層３０をガラス層１０の上に積層し、図２に示す積層物５０を得ることができる。別の製造法では、図１に示す通り、２つのガラス層１０及び４０を層２０の上に積層することができ、例えばレーザー切断により両方のガラス層において亀裂線を作ることができる。
【００２８】
２つ又はそれより多い層の積層は既知の方法で、本明細書において前述した特許出願ＷＯ  ９９／２１７０７に記載されている通り、層の間に接着剤層あるいはテープ又はグルーを適用し、そこに熱及び／又は圧力を加えることにより行うことができる。
【００２９】
場合により、有機樹脂を含む第２層２０を有する図１に示す態様において、接着剤層の後−硬化製造段階を行うことができる。そのような段階で、有機樹脂は亀裂線中に浸透する。有機樹脂の型、温度、後−硬化段階の持続時間に依存して、有機樹脂は亀裂線を部分的に又は完全に満たすことができる。
【００３０】
場合により、ガラス層はエッチングなどの化学的処理あるいは研磨（ｇｒｉｎｄｉｎｇ）などの熱的もしくは機械的処理を受けることができる。
【００３１】
好ましくは本発明の積層物は連続的製造法で製造される。ガラスはロール上に提供することができ、それをロールからほどいて上記の連続的製造段階を行うことができる。バッチ法も用いることができるが、これは本来連続的製造法より高価であり、より複雑である。
【００３２】
本発明の積層物の場合、ガラス層１０は好ましくは４ｍｍ未満の厚さを有する。本発明のための基礎製品（ｂａｓｉｃ  ｐｒｏｄｕｃｔ）として適したガラス層（まだ亀裂線を含まない）はＥＰ−Ａ−０  ７１６  ３３９に記載されている。好ましいガラス層は１ｘ１０7Ｐａより高い破壊応力（引張応力下）、１ｘ１０11Ｐａより低い弾性率（ヤング率）及び好ましくは１．２ｍｍ以下、より好ましくは０．５ｍｍ未満、さらにもっと好ましくは０．３ｍｍ未満そして最も好ましくは１２０μｍ未満の厚さにより特徴付けられる。
【００３３】
上記の規格に従うガラスはＳｃｈｏｔｔグループの会社であるＤｅｓａｇから３０μｍ〜１．１ｍｍの範囲の厚さを有するＡＦ４５型及びＤ２６３型としてならびにＣｏｒｎｉｎｇから０．７ｍｍ及び１．１ｍｍの厚さを有する７０５９Ｆ型及び１７３７Ｆ型として商業的に入手可能である。ガラス層は好ましくは珪酸又は硼珪酸ナトリウムから作られるが、化学的に強化されたガラスを用いることもできる。化学的に強化されたガラスは、両表面に近い最初のアルカリイオンがもっと大きな半径を有するアルカリイオンにより少なくとも部分的に置き換えられているガラスである。強化されたナトリウム石灰シリカガラスの表面では、ナトリウムが少なくとも部分的にカリウムにより置き換えられており、強化されたリチウム石灰シリカガラスの表面では、リチウムが少なくとも部分的にナトリウムにより置き換えられている。ガラスの化学的強化についてのさらなる詳細は、中でも、雑誌“Ｇｌａｓｓ  Ｔｅｃｈｎｏｌｏｇｙ”，Ｖｏｌ．６，Ｎｏ．３，ｐａｇｅ  ９０−９７，Ｊｕｎｅ  １９６５に示されている。薄くて化学的に強化されたガラス、その使用及びその製造法はヨーロッパ特許出願ＥＰ−Ａ−０  ８７５  ４９０に開示されている。
【００３４】
好ましい態様の場合、第２層２０は紙、金属又は両方を含み；金属が存在する場合、やはり合理的に高い柔軟性を有する薄い金属層が好ましい。より好ましい態様の場合、第２層２０は本明細書において前述した特許出願ＷＯ  ９９／２１７０７に記載されている有機樹脂、例えば酢酸セルロースフィルム、ポリ（ビニルアセタール）フィルム、ポリスチレンフィルム、ポリカーボネートフィルム又はポリ（エチレンテレフタレート）フィルム、ポリエチレンフィルム、ポリプロピレンフィルム、アクリロニトリル、スチレン及びブタジエンのコポリマーを含む。
【００３５】
好ましい態様の場合、第３層３０は紙、金属又は両方を含み；より好ましくは第３層３０は本明細書において前述した特許出願ＷＯ  ９９／２１７０７に記載されている有機樹脂を含む。
【００３６】
好ましい態様において、ガラス層１０を例えば画像記録材料、ノンインパクトプリンティングにおける受容材料において片面又は両面上に１つ又はそれより多い機能性層を保有するための支持体として、ＬＣＤなどのフラットパネルディスプレーにおけるカラーフィルター又は導電性層のための支持体などとして用いることができる。ロール上のガラスは柔軟性であり且つ機械的に強いので、破損させずにそれをその芯からほどくことができ、連続的方法で、例えばウェブコーターを用いることによりそれに機能性層を設けることができる。「連続的」コーティングは個別のシートのコーティングと対照的にウェブ−形態における支持体上の層のコーティングを言う。コーティング及び乾燥の後、コーティングされたガラスをシート材料に切断することができるかあるいはそれをロールの形態で保つことができる。本明細書において前述した亀裂線の形成は、機能性層の適用の前又は後に行うことができる。他の製造法では、亀裂線を形成する前に１つ又はそれより多い機能性層を適用し、亀裂線を形成した後に１つ又はそれより多い追加の機能性層を適用することができる。
【００３７】
本明細書において前述したＥＰ−Ａ−７１６  ３３９は、ロール上のガラスに機能性層を連続的にコーティングするための方法を開示している。コーティングはＷＯ  ８７／００９８２に開示されているようにスパッタリングにより、物理蒸着により、化学蒸着により、一時的支持体上に機能性層を含む材料を介して該機能性層を積層する（場合により接着剤層を用いて）ことによりならびに液体コーティング溶液から浸漬コーティング、ロッドコーティング（ｒｏｄ  ｃｏａｔｉｎｇ）、ブレードコーティング、エアナイフコーティング、グラビアコーティング、逆ロールコーティング（ｒｅｖｅｒｓｅ  ｒｏｌｌ  ｃｏａｔｉｎｇ）、押出コーティング、スライドコーティング及びカーテンコーティングによりコーティングすることによって行うことができる。これらのコーティング法の概覧は“Ｍｏｄｅｒｎ  Ｃｏａｔｉｎｇ  ａｎｄ  Ｄｒｙｉｎｇ  Ｔｅｃｈｎｏｌｏｇｙ”，Ｅｄｗａｒｄ  Ｃｏｈｅｎ  ａｎｄ  Ｅｄｇａｒ  Ｂ．Ｇｕｔｏｆｆ  Ｅｄｉｔｏｒｓ，ＶＣＨ  ｐｕｂｌｉｓｈｅｒｓ，Ｉｎｃ，Ｎｅｗ  Ｙｏｒｋ，ＮＹ，１９９２に見いだすことができる。本発明の方法により製造されるロール上のガラスの上に、例えばスライドコーティング又はカーテンコーティングなどのコーティング法により、複数の層を同時にコーティングすることができる。
【００３８】
機能性層のコーティングの前に、ロール巻されたガラスの片面又は両面上の表面を予備−処理することができ、例えば、エッチングするか又は機能性層への優れた接着のための下塗り層を予備−コーティングすることができる。該目的のための特に適した下塗り層はケイ素含有化合物に基づいており、例えば、ＵＳ  ３６６１  ５８４及びＧＢ  １  ２８６  ４６７に記載されているものである。該化合物を機能性層のコーティング組成物に加えることもできる。本発明の方法で製造されるガラスにさらに、好ましくは１００μｍ未満の厚さ、より好ましくは２０μｍ未満の厚さを有する珪酸塩ゾル／ゲルコートをコーティングすることができる。該ゾル／ゲルコートは好ましくは、特にガラスをＬＣＤ用途のために、例えば、インジウム−錫酸化物（ＩＴＯ）層を設けるために用いる場合、硼珪酸塩ゾル／ゲルコートのようにナトリウムを含まない。
【００３９】
本発明のガラス支持体上にコーティングすることができる機能性層の好ましい例は、感光性又は感熱性層などの画像記録層である。本発明のガラス支持体は高い寸法安定性を必要とする画像記録材料で用いるために、例えば、グラフィック画像−セッティング（ｇｒａｐｈｉｃ  ｉｍａｇｅ−ｓｅｔｔｉｎｇ）のため又は印刷版、例えば平版予備−増感印刷版、モノシート拡散転写反転（ＤＴＲ）印刷版、ドライオグラフィー印刷版、熱的印刷版などの作製のために特に適している。予備−増感印刷版の感光性組成物は典型的にジアゾ化合物を含有し、おおまかにネガティブ−作用性型及びポジティブ−作用性型に分けることができる。ネガティブ−作用性組成物は感光性ジアゾ化合物及び好ましくはポリマー性化合物を含む。ポジティブ−作用性組成物中で用いられるジアゾ化合物として、通常既知のいずれの化合物を用いることもでき、その典型的な例はｏ−キノンジアジド類及び好ましくはｏ−ナフトキノンジアジド化合物である。感光層を形成するためにこれらのｏ−キノンジアジド化合物を単独で用いることができるが、好ましくはアルカリ−可溶性樹脂との混合物として用いる。
【００４０】
支持層として本発明のガラスを含むことができる感光性材料の典型的な例は、ハロゲン化銀結晶を含有する少なくとも１つの水性親水性層を含むハロゲン化銀写真材料である。ハロゲン化銀乳剤層及び補助層の組成は、例えば、１９７８年１２月のＲｅｓｅａｒｃｈ  Ｄｉｓｃｌｏｓｕｒｅ  ｎｏ．１７６４３及び１９８９年１１月のＲｅｓｅａｒｃｎ  Ｄｉｓｃｌｏｓｕｒｅ  ｎｏ．３０７１０５に記載されている。カラー写真材料の種々の態様は１９８９年１２月のＲｅｓｅａｒｃｈ  Ｄｉｓｃｌｏｓｕｒｅ  ｎｏ．３０８１１９に記載されている。
【００４１】
本発明のガラスを含む材料は、さらに、ホルムアルデヒド、グリオキサル、ポリイソシアナート又は好ましくは加水分解されたテトラ−アルキルオルトシリケートなどの薬剤（ａｇｅｎｔ）で架橋された親水性結合剤から形成される親水性層を含むことができる。適した架橋された親水性層のさらなる特定の例は、ＥＰ−Ａ  ６０１  ２４０、ＧＢ  １  ４１９  ５１２、ＦＲ  ２  ３００  ３５４、ＵＳ  ３  ９７１  ６６０、ＵＳ  ４  ２８４  ７０５及びＥＰ−Ａ  ５１４
４９０に開示されている。
【００４２】
ヒートモード又は感熱性画像記録材料も、有機ポリマーから成るプラスチック支持体と比較してより高い熱安定性の故に、支持体として本発明のガラスを有することから利益を得る。好ましい感熱層は、乾燥画像形成材料、例えばＤＲＡＷ材料（Ｄｉｒｅｃｔ  Ｒｅａｄ  Ａｆｔｅｒ  Ｗｒｉｔｅ）、熱−処理可能な材料、例えばいわゆるドライシルバー材料又は例えば雑誌Ａｐｐｌｉｅｄ  Ｐｈｏｔｏｇｒａｐｈｉｃ  Ｅｎｇｉｎｅｅｒｉｎｇ，Ｖｏｌ．９，Ｎｏ．１，ｐ．１２（１９８３年２月）に記載されているＣＯＭ−作製（Ｃｏｍｐｕｔｅｒ  Ｏｕｔｐｕｔ  ｏｎ  Ｍｉｃｒｏｆｉｌｍ）のための材料が得られるように、湿式処理を必要としない。ＤＲＡＷヒートモード記録における画像記録層として用いるのに適した金属層の概覧は、ＵＳ  ４  ４９９  １７８及びＵＳ  ４  ３８８  ４００に示されている。情報が反射モードで読み取られる光ディスクの製造のために、低い反射率を有する感熱性記録層をアルミニウム層などの比較的高い反射率の層上に適用することができる。
【００４３】
薄い金属層は好ましくは真空蒸着法により適用される。本発明のガラスを含むヒートモード記録材料の好ましい態様の場合、ヒートモード記録層として真空蒸着された薄いビスマス（Ｂｉ）の層が用いられる。Ｂｉは低い毒性を特徴とし、真空条件下における蒸着により容易にフィルムを形成する。該Ｂｉフィルムを少量のエネルギーを用いて画像通りに融触するか又は小粒子に融解させることができる。そのようなＢｉ層は好ましくは引っ掻き傷、微粉に対して保護層により保護され、保護層は、液体溶液からのコーティング、噴霧あるいは接着剤層を用いてウェブ形態の保護有機樹脂層を積層することにより、そしてＥＰ−Ｂ−３８４０４１に記載されている通り、Ｂｉ層が真空蒸着されたと同じ真空環境において該Ｂｉ層に適用することができる。
【００４４】
さらに別の態様の場合、例えば、定期刊行のＰｈｉｌｉｐｓ  Ｔｅｃｈｎ．Ｔ．４１，ｐ．３３８−３４６においてＤ．Ｊ．Ｇｒａｖｅｓｔｅｉｊｎ  ａｎｄＪ．ｖａｎ  ｄｅｒ  Ｖｅｅｎにより記載されている無結合剤有機色素層を用いてヒートモード記録を行う。さらに別の用途の場合、画像記録層は“Ｉｍａｇｉｎｇ  Ｓｙｓｔｅｍｓ”，Ｋ．Ｉ．Ｊａｃｏｂｓｏｎ  ａｎｄ  Ｒ．Ｅ．Ｊａｃｏｂｓｏｎ，Ｆｏｃａｌ  ｐｒｅｓｓ（１９７６）ｐ．１４３以下のＣｈａｐｔｅｒ  ８に記載されているフォトクロミック層である。画像記録層はＲｅｓｅａｒｃｈ  Ｄｉｃｓｌｏｓｕｒｅ  ｎｏ．２２２０２（Ｏｃｔ．１９８２），ｐ．３２８−３２９に記載されている光剥離層（ｐｈｏｔｏｄｅｌａｍｉｎａｔｉｏｎ  ｌａｙｅｒ）であることもできる。いくつかの印刷法も、例えば受像層として本発明のガラスを用いることから利益を得ることができる。そのような印刷法の例は電子写真（レーザー）印刷、インキジェット、トナージェット、色素拡散転写、熱ワックス印刷（ｔｈｅｒｍａｌ  ｗａｘ  ｐｒｉｎｔｉｎｇ）、フレキソグラフィー印刷及びスクリーン印刷である。
【００４５】
本明細書において前述した化学的に強化された薄いガラスは、例えばＥＰ−Ｂ３９６  ８２４及びＥＰ−Ａ  ６１５  １６１に開示されているような多色フィルターを含むカラーフラットパネルディスプレーの製造における使用に特別に適している。軽重量及び高い熱安定性に加え、ガラスの光学的等方性は、光学的に異方性であって結果として複屈折を示すほとんどのポリマーフィルムと比較して、この用途における他の利点である。フラットパネルディスプレーカラーフィルターとして用いるために、それぞれ異なる波長領域の光に感受性である少なくとも３つのハロゲン化銀乳剤層をガラスにコーティングすることができる。
【００４６】
本発明のガラスに非−画像形成層も適用することができる。そのような層の例は接着剤層、磁気層、ハードコート層、顔料層、熱−接着層、ＵＶ−吸収層、熱可塑性層などである。本発明のロール上のガラスはＬＣＤなどのフラットパネルディスプレーにおいて、例えば液晶配向層又はＩＴＯなどの導電性層を保有するためにあるいは薄−フィルムトランジスタ又は画素電極などの電子部品の支持体として必要な軽重量で熱的に安定な透明支持体として非常に適している。通常のシートガラス上にそのような電子部品を適用するためにシルクスクリーン印刷が典型的に用いられるが、ロール上のガラスはオフセット印刷などのもっと速くてもっと確実な印刷法を用いることを可能にする。
【００４７】
亀裂線の深さがガラス層の厚さと等しい積層物は引っ掻き及び制御された破損を介してあるいはレーザー切断を介して得ることができる（両製造法は上記に記載されている）。ガラス層の厚さより小さい深さを有する亀裂線を得るために、レーザー切断を用いることができる。
【００４８】
好ましくは亀裂線はガラス層の厚さに等しい深さを有し、積層物の柔軟性は主に第２層及びもし存在するなら他の層により決定される。しかしながら、必要なら亀裂線の深さはガラス層の厚さより小さいこともでき、積層物の柔軟性はガラス層によっても決定される。この方法で、より高い剛性を得ることができる。これは、積層物が厚いガラス層及び１つ又はそれより多くの薄い非−ガラス層を含む場合そして所望の剛性が薄い非−ガラス層の−低い−剛性より高い場合に有用である。ガラス層の厚さより小さい深さを有する亀裂線のあるガラス層が破損する場合、それは亀裂線に沿って制御されたやり方で破損し、それは制御されない破損を考えると有利である。
【００４９】
亀裂線の深さは好ましくはガラス層の厚さの少なくとも１０％、より好ましくは少なくとも２０％、さらにもっと好ましくは少なくとも５０％、最も好ましくは少なくとも９０％である。異なる亀裂線はそれぞれ異なる深さを有していることができ、例えば第１の亀裂線の深さがガラス層の厚さの７０％であり、第２の亀裂線の深さが９０％であり、第３の亀裂線の深さが１００％であることができる。１本の亀裂線が変化する深さを有していることができ、例えば亀裂線の始めにおけるガラス層の厚さの５０％から亀裂線の最後における９０％に変化することができる。
【００５０】
好ましくはガラス層の厚さより小さい深さを有する亀裂線は「丸められた」断面を有し、すなわち亀裂線の断面の端が丸められ、例えばＵ−形を有する。積層物に力が加えられる場合、そのような丸められた断面を有する亀裂線は鋭い端の断面を有する亀裂線より破損し難いであろう。
【００５１】
亀裂線の幅は、例えば引っ掻き及び制御された破損により製造される場合、ゼロであることができる。亀裂線の幅は好ましくは１ｍｍ未満、より好ましくは０．５ｍｍ未満、最も好ましくは０．１ｍｍ未満である。２つの異なる亀裂線がそれぞれ異なる幅を有していることができ、例えば第１の亀裂線が０．２ｍｍの幅を有し、第２の亀裂線が０．１ｍｍの幅を有していることができる。１本の亀裂線が変化する幅を有していることができ、例えば亀裂線の始めにおける０．２ｍｍから亀裂線の最後における０．０５ｍｍに変化することができる。
【００５２】
図３はパターン６０を形成するいくつかの可能なパターン要素６１を示し、その中に積層物５０のガラス層１０における亀裂線１１を配置することができる。図３に示すパターン６０はそれぞれ：図３ａでは規則的な六角形、図３ｂでは四角形と十字形、図３ｃでは三角形、図３ｄでは八角形とひし形、図３ｅでは長方形、図３ｆでは不定形を含む。
【００５３】
図３ｄに示す通り、パターン６０はガラス層１０の表面上で変化することができ：図３ｄの左部分ではパターンは小さいひし形と大きい八角形を含み、中間部分はもっと大きいひし形ともっと小さい八角形を含んでいる。図３ｄの右部分は直線部分で連結されたひし形を示し；八角形の辺６３に平行な辺は省かれている。これはそれぞれ辺６３に平行な線及び辺６３に垂直（すなわち辺６２に平行）な線の回りで積層物を曲げる時に、積層物５０の柔軟性における差を生ずる。これを図３ｅで明確にする。
【００５４】
図３ｅは長方形のパターンを示す。積層物５０を軸６４の回りで曲げる場合、軸６４に平行な線は実質的にまっすぐのままであり、軸６４に垂直な線は湾曲する。軸６４の回りで曲げる場合、軸６４に垂直な軸６５の回りで曲げる場合より柔軟性が低い。これは、長方形のパターンが単位長さ当たり、軸６５に平行な亀裂線より少ない軸６４に平行な亀裂線を有するからである。軸６４に平行な亀裂線が全くないことを仮定されたい；軸６４の回りに曲げる場合、積層物５０の柔軟性は非常に低く、すなわち亀裂線のない積層物の柔軟性に実質的に等しいであろう。
【００５５】
図３ｆは不定形のパターンを示す。示す通り、亀裂線は必ずしも別の亀裂線上又は端上で始まっていない；亀裂線は不定の点で始まることができる。
【００５６】
示していない別のパターンは破線を含む。
【００５７】
どのパターンが好ましいかは、用途ならびに第２層２０及び他の非−ガラス層（存在するなら）の性質に依存する。第２層及び他の非−ガラス層（存在するなら）が非常に薄くて柔軟である態様の場合、ガラス層１０における連続したまっすぐの亀裂線は、この亀裂線の回りで曲げる場合に折り目（ｆｏｌｄ）を生ずるであろう。かくしてそのような場合に折り目を避けるために、連続したまっすぐの線のないパターンが通常好ましい（もちろん用途において折り目が望まれていなければ）。例として図３ｆに示すような曲線を有するパターンを用いることができる。第２層２０及び他の非−ガラス層（存在するなら）が比較的大きい厚さ及び比較的高い剛性を有する別の態様の場合、ガラス層１０における連続したまっすぐの亀裂線は折り目を生じないであろう。この態様では、多くの場合に好ましいのは図３ｅに示すような長方形のパターンであり、さらにもっと好ましいのは図２に示すようなレンガ−様パターンである。図２に示すような長方形を有する積層物５０の場合、レンガ−様パターンの配向は好ましくは、図２に示す通り、単位長さ当たりより多数の亀裂線が積層物の短辺に実質的に平行であり、単位長さ当たりより少数の亀裂線が長方形の長辺に実質的に平行であるようなものである。この方法で、積層物５０の柔軟性は、図３ｅの議論において説明した通り、それを軸６５の回りで曲げる時に軸６４の回りで曲げる時より高い。図２について言うと、長方形積層物の長辺に実質的に垂直な軸６５の回りにおいて柔軟性がより高いことが多くの用途で一般に好ましい。積層物５０を例えば（長方形）セキュリティーカードとして用いる場合、カードの所有者は時々それを曲げ得る；彼は軸６５の回りでそれを曲げる可能性が非常に高く、それは彼がカードの短辺ではなくて長辺の末端上に力を加えるであろうからである。従って軸６５の回りで柔軟性がより高いのが好ましい。
【００５８】
非常に好ましいパターンは三角形パターンである。三角形パターンは図３ｃに示すような等辺三角形及び／又は不整三角形（ｉｒｒｅｇｕｌａｒ  ｔｒｉａｎｇｌｅｓ）を含むことができる。パターン要素寸法及び／又は三角形の配向を変えることにより、積層物の柔軟性を調節することができる。図１に示す積層物のように２つのガラス層を含む積層物の場合、第１ガラス層１０における三角形の辺の大部分が第２ガラス層４０における三角形の辺に平行であることができ、かくしてより高い柔軟性を与えることができ；別の場合、第１ガラス層１０における三角形の辺の大部分が第２ガラス層４０における三角形の辺に平行でないことができ、かくしてより低い柔軟性を与えることができる。
【００５９】
一般にパターンの目的は、折り目及び制御されない破損を避けながら高い柔軟性を与えることである。
【００６０】
最大パターン要素寸法、すなわち最大のパターン要素寸法を有する要素の寸法は、好ましい態様において５ｍｍ未満、好ましくは１ｍｍ未満、より好ましくは０．５ｍｍ未満である。小さいパターン要素寸法が有利であり、それは高い柔軟性を有し、均一な挙動を示す積層物５０を得ることができるからである。高い柔軟性に関し、小さいパターン要素を含み、ガラス層の厚さに等しい深さの亀裂線を有する積層物５０の場合、積層物の柔軟性は主に第２層２０及び−もし存在するなら−他の層の柔軟性により決定され、それらはすべて例えば柔軟性ポリマー層であることができる。亀裂線により互いに隔てられているガラス層の小さいパターン要素は積層物の剛性に非常に小さくしか寄与しないことは明らかである。積層物５０の均一な挙動に関し、そのような挙動は積層物の比較的小さい部分がすでに多数のパターン要素及び亀裂線を含んでいるために得られる。かくして一方でパターン要素ならびに他方で亀裂線の、例えば機械的、電気的、熱的性質における差が、積層物が例えば機械的、電気的、熱的現象にさらされる時に平均化される。
【００６１】
本発明は本明細書において前記で開示した態様に制限されない。
【００６２】
積層物は本明細書前記で記載した通り２つのガラス層あるいは２つより多いガラス層を含むことができる。好ましい態様の場合、それぞれのガラス層が亀裂線を有する。他の好ましい態様の場合、１つのガラス層、好ましくは最大の厚さを有するガラス層が亀裂線を有し、他のガラス層は亀裂線を有していない。さらに別の態様の場合、２つ又はそれより多いガラス層が亀裂線を有し、他のガラス層は亀裂線を有していない。少なくとも２つのガラス層が亀裂線を有する場合、これらのガラス層における亀裂線のパターンは同じである（例えばすべてのパターンが三角形である）ことができるかあるいはそれらは異なっている（例えば第１ガラス層における三角形パターン及び第２層における六角形パターンあるいは第１及び第２層における三角形パターン及び第３層における不定形パターン）ことができる。
【００６３】
用いられる準備ができている積層製品（例えばセキュリティーカード）は長方形を有することができ；それは丸められた角を有する長方形を有することができ；それは円形を有することができ；それは不定形を有することができる。一般に積層製品は本明細書前記で開示した通りに製造される−例えばロール上に巻かれた−大きい積層物ストリップから切断されるであろう。
【００６４】
【用途】
本発明の積層物の１つの用途はセキュリティーカードである。そのようなカードは通常プラスチックから作られる。本発明の積層物を含むセキュリティーカードの利点は、プラスチックから作られるカードと比較した場合のその高い物理的密度である。かくして密度の測定により、偽造されたプラスチックカードからもとのセキュリティーカードを区別することができる。セキュリティーカードの１つの態様を「実施例」の表題の下に本明細書において後記する。実施例におけるセキュリティーカードはポリ（エチレンテレフタレート）、ポリエチレン、硼珪酸塩ガラス及びポリ塩化ビニルの層を含む。ポリ（エチレンテレフタレート）及びポリエチレンの代わりに、その外面に（すなわちセキュリティーカードの外側の表面に）引っ掻き抵抗性が高い層を有するポリカーボネート層などの他のポリマー層を用いることができる。一般にカードの所有者の像を含むであろう画像形成層は拡散転写反転（ＤＴＲ）層を含むことができ；他の態様の場合、画像形成層はそれぞれレーザー書き込み可能層及びインキジェット層を含む。セキュリティーカードは１つ又はそれより多い追加のセキュリティー要素、例えばホログラム、磁気ストリップ、バー−コード、Ｕ．Ｖ．印刷、真珠光沢印刷（ｉｒｉｄｅｓｃｅｎｔ  ｐｒｉｎｔｉｎｇ）、光学的レーザー記録を含むことができ；これらの方法はすべて当該技術分野における熟練者に既知である。
【００６５】
本発明の積層物を含むセキュリティーカードの他の利点は、向上したカードの柔軟性であり、それが操作される時又はそれがしまわれている時にカードは容易に破損しないであろう。さらに別の利点は、カードをわずかに曲げると亀裂線により形成されるパターンを側光中で見ることができることであり；かくしてパターンの存在は付加的な安全のための特徴であり、カードを偽造されたカードから区別することを可能にする。
【００６６】
本発明の積層物の他の用途は積層物の変形に基づいている。例えば有機樹脂層を含む積層物を有機樹脂層のガラス転移温度Ｔgより高い温度で、ガラス層を粘性の状態とすることなく、３次元において変形させることができる。かくして非常に大きな変形が可能になる。積層物を曲げることにより変形させることができ；別の場合それを金型中で加圧することができる。変形した積層物を室温に冷却した後、変形した製品はかくして大きな変形を示し、好ましくは応力がない。変形した製品は２０ｍｍ未満の曲率半径を有することができ；そのような曲率半径は亀裂線のないガラス積層物の場合には得ることができない。大きな変形を示すそのような積層物の用途の分野は自動車工業であり；この工業は多くの場合に複雑な形を必要としている。
【００６７】
変形した積層物の第１の例は、積層物の搭載のために変形が用いられる積層物である。例えば積層物は亀裂線のない１つ又はそれより多いガラス層を有する第１の中間部分ならびに両者とも亀裂線のある１つ又はそれより多い層を有する第２部分及び第３部分を含むことができ；第２部分は第１の中間部分の左手側にあり、第３部分は第１の中間部分の右手側にある。第１の中間部分は積層物の機能性部分であり：それは変形せず、それは例えば空気及び水分に対する透明の障壁である積層物の機能を果たす。第２及び第３部分は大きな変形、例えば１８０oの角度に及び、５ｍｍの曲率半径を有する弧状の変形を示す。第２及び第３部分は積層物をそれが属する集合体中に搭載するために用いられる。弧状の形の代わりに、第２及び第３部分は他のもっと複雑な形を有することもできる。そのような変形した積層物の利点は、搭載部（ｍｏｕｎｔｉｎｇ）が積層物中に一体化されているので、積層物の搭載のために余分の部品が必要でないか又は少なくとも必要な部品が少ないことである。別の態様の場合、積層物の全体が亀裂線を有するが、積層物の搭載のための部分のみが大きな変形を示す。
【００６８】
変形積層物の第２の例は窓ガラスである。窓ガラスは自動車のガラスとして、建築物などにおいて用いることができる。窓ガラスは亀裂線があるガラス層を有する１つ又はそれより多い部分を含むことができ；好ましくはこれらの部分が窓ガラス中の変形を示す部分である。別の場合、窓ガラスの全体が亀裂線を含むことができる。利点は、複雑な形を有する窓ガラスが可能になり、それが建築物において及び設計において新しい可能性を与えることである。
【００６９】
本発明の積層物のさらに別の用途は光学素子と関連している。ガラス層における亀裂線がゼロでない幅を有し、有機樹脂で満たされている場合（後−硬化製造段階を用いる本明細書において前述した態様に関する場合のように）、好ましくはガラスの屈折率ｎg及び有機樹脂の屈折率ｎorは実質的に等しい。好ましい態様の場合、積層物のすべてのガラス層及びすべての有機樹脂層の屈折率は実質的に等しい。２つ又はそれより多い屈折率の１組の最大屈折率ｎmax及びその組の最小屈折率ｎminの間の差ｎmax−ｎminが０．２以下、好ましくは０．１未満、より好ましくは０．０５未満、さらにもっと好ましくは０．０２未満そして最も好ましくは０．０１未満である場合、その組の屈折率は実質的に等しい。好ましくは上記の屈折率ｎは５８９ｎｍの波長、すなわちナトリウムＤ−線の波長における屈折率である。Ｄｅｓａｇから入手可能であり、ｎ＝１．５２５５の屈折率を有するＡＦ４５型ガラスの場合、他の物の中でも以下のポリマー（又は有機樹脂）が好ましい：ポリスチレン及びアクリロニトリルブタジエンスチレンのコポリマー（ｎ＝１．５２）、ポリエチレン（ｎ＝１．５１）、ポリ（メチルメタクリレート）及びアクリロニトリルのコポリマー（ｎ＝１．５１）。
【００７０】
同じ層中の材料（例えば一方でガラス及び他方で亀裂線中の有機樹脂）が実質的に等しい屈折率を有する場合、第１の利点はこの層を介して光が透過する時にほとんど又は全く画像の歪みが生じないことである。これは上記の窓ガラスの場合においても利点である。第２の利点は異なる材料の間の境界で、層上に斜めに入射する光の反射がほとんど又は全くないことである。さらに積層物における連続する層が実質的に等しい屈折率を有する場合、利点は層間の境界においてほとんど又は全く光の反射がないことである。
【００７１】
本発明に従うそして好ましくは上記の光学的性質を有する積層物は柔軟性であることができ及び／又は複雑な形を有していることができる。例えば：柔軟性積層物を薄いガラス及びポリマー層を用いることにより得ることができ；複雑な形を有する積層物を上記の変形法により得ることができ；複雑な形及び高い柔軟性を有する積層物を薄い層の積層物を変形させることにより得ることができる。
【００７２】
本発明の積層物のさらに別の用途は、積層物のガラス層におけるパターン要素の再配向に基づいている。１つの例は最初、下記において「参照面」と呼ぶ平面に沿って配向しており、図３ｃに示す通り三角形のパターンで配置された亀裂線を有するガラス層を含む積層物である。この積層物を変形させ、変形の後に２つの平行な亀裂線の間の第１のストリップ中の三角形の要素７１が参照面に関して＋１０oの角度を成す平面中にある、２つの平行な亀裂線の間の第２のストリップ中の三角形の要素７２が参照面に関して−１０oの角度を成す平面中にあり、２つの平行な亀裂線の間の第３のストリップ中の三角形の要素７３が再び参照面に関して＋１０oの角度を成す平面中にある、等々のようにすることができる（角度の記号の定義は以下の通りである：交線ｌを有する第１面と第２面の間の角度αは、もし第２面と一致させるために第１面を交線ｌの回りで反−時計回り方向にαoの角度回転しなければならない場合に正である、すなわち＋αoであると定義する）。
【００７３】
再配向を得るために、積層物を例えば上記の通り金型中で、有機樹脂層のガラス転移温度Ｔgより高い温度で加圧することができる。上記の積層物の変形に基づく用途は主にマクロスケール（ｍａｃｒｏ−ｓｃａｌｅ）における積層物の変形と関連するが、積層物におけるパターン要素の再配向はミクロスケール（ｍｉｃｒｏ−ｓｃａｌｅ）で起こる。再配向は、硬いガラスパターン要素が積層物のガラス層の亀裂線中及び／又は他の層中に存在する例えば有機樹脂の柔らかいマトリックス中に埋め込まれているために可能である。この柔らかいマトリックスの故に、強いられる（ｉｍｐｏｓｅｄ）再配向に積層物の形態を適応させることができる。
【００７４】
再配向は上記の例に限られない。三角形のパターン以外のパターンの場合に再配向を行うことができる。３次元における再配向が可能であり、パターン要素は３つ、４つ又はそれより多い不定の面に沿って再配向する。パターン要素の一部のみが再配向し、他のパターン要素がその最初の配向を保持していることができる。
【００７５】
再配向したパターン要素があるガラス層を有する積層物の利点は、パターン要素の構造が明確に見えることである。パターン要素の構造は、例えば彩紋構造に匹敵する非常に微細な構造であることができる（印刷の分野において、彩紋構造はプリントに存在し得る周知のスクリーニング人工物（ｓｃｒｅｅｎｉｎｇ  ａｒｔｅｆａｃｔ）である）。パターン要素の構造は例えばセキュリティーカードにおける付加的な安全のための特徴であることができる。別の利点は、再配向したパターン要素が鏡映性（ｍｉｒｒｏｒｉｎｇ  ｐｒｏｐｅｒｔｉｅｓ）を有し得ることである。本発明の態様において、積層物は再配向したパターン要素を有するガラス層及び鏡映性を強化するための追加の金属層を含む。さらに別の利点は、積層物が記録層を含む場合、記録層が種々の配向を有するパターン要素を含み得ることである。記録層は本明細書において前記で議論したＤＲＡＷ−材料（Ｄｉｒｅｃｔ  Ｒｅａｄ  Ａｆｔｅｒ  Ｗｒｉｔｅ）又は本明細書において前述した他の材料又は当該技術分野において既知の他の材料を含むことができる。記録層におけるパターン要素の種々の配向の故に、記録される情報を部分に細分することができ、同じ部分内の要素が同じ配向を有することができる。これは例えば光ディスク又は光学的カード（ｏｐｔｉｃａｌ  ｃａｒｄ）の場合のように、一時に１つ又はそれより多い部分の情報のみを読み取る及び／又は書き込むという可能性を与える。別の配向を有する部分を読み取るためには、読み取り手段の配向を変えるか又は記録層の配向を変えるかあるいは記録層と読み取り及び／又は書き込み手段の間の光路において鏡などの光学的手段を用いることができる。
【００７６】
本発明の積層物の別の用途はチップカードであり、その場合積層物は記録層、例えば本明細書において前記で挙げた記録層を含む。通常プラスチックから作られる先行技術のチップカードの欠点は、記録層が水分及び空気から十分に保護されておらず、それがカードの短い寿命を生ずることである。本発明の好ましい態様では、積層物は記録層の第１面に第１ガラス層及び記録層の第１面と反対側の第２面に第２ガラス層を含む。これは記録層が空気、水分などから十分に遮蔽されるという利点を与える。積層物はさらに亀裂線を有する第３ガラス層を含み；この第３ガラス層は第１もしくは第２ガラス層と同じであることができるかあるいはそれは別の層であることができる。亀裂線の存在の付加的な利点は、より高いカードの柔軟性の他に、本明細書において前記で挙げた付加的な安全のための特徴、鏡映性などであり得る。好ましくは記録層を保護する２つのガラス層は亀裂線を有していなかあるいはもっと好ましくは該２つのガラス層はゼロの幅及び／又はガラス層の厚さより小さい深さを有する亀裂線を有し；この方法で記録層はガラスにより十分に遮蔽される。
【００７７】
本発明の積層物のさらに別の用途は、例えば当該技術分野で既知の印刷回路板、半導体デバイス、集積回路の製造に用いることができるフォトマスクの作製である。ポリマー支持体を有する先行技術のマスクは、温度及び／又は湿度における環境的変化の故の不十分な寸法安定性に悩まされている。ガラス層支持体は高い寸法安定性という重要な利点を与える。ハロゲン化銀写真材料などの感光性材料を含むことができる画像形成層を、本明細書において前述した通り、ガラス支持体上にコーティングすることができる。しかしながら亀裂線のないガラス層を含む積層物の欠点は、ガラス層の低い柔軟性の故の破損の危険である。
【００７８】
亀裂線を有するガラス層を含む積層物は、高い柔軟性、高い寸法安定性及び優れた光学的性質という利点を有する。事実、亀裂線を有するガラス層及び１つもしくはそれより多いポリマー層を含む積層物の場合、温度及び／又は湿度の変化に関する積層物の寸法安定性はポリマー層の性質ではなくてガラス層の性質によって決定される。
【００７９】
例えば図２に示す通り、積層物が２つのポリマー層２０及び３０の間にガラス層１０を含むことを仮定されたい。ポリマー層３０は亀裂線の表面を除いて表面Ｄ全体を覆ってガラス層１０に付着している。従って例えば温度の上昇の場合、ポリマー層３０は、ポリマーがガラスに接触しているすべての部分においてガラスと一緒にのみ熱膨張でき；亀裂線１１の位置におけるポリマー層３０の小さい部分のみが自由に膨張できる。亀裂線の幅は好ましくはガラス層におけるパターン要素の寸法の一部のみなので（幅はゼロでありさえする）、ポリマー層３０の熱膨張はほとんどガラスの熱膨張に等しい。ガラスの熱膨張率はポリマーの熱膨張率より小さい。同じ理由で、湿度の変化に関する積層物の寸法安定性もガラス層の性質により決定される。
【００８０】
亀裂線の幅がゼロである１つ又はそれより多いガラス層を用いることによりならびに／あるいは上記の通りにポリマーの屈折率をガラス層の屈折率に一致させることにより、積層物の優れた光学的性質を得ることができる。
【００８１】
さらに別の用途は、ガラス層が破損すると亀裂線を有する該ガラス層を通過できる媒体、例えば液体又は気体物質を含む積層物である。好ましい態様では、亀裂線の深さはガラス層の厚さより小さく；破損すると亀裂線の深さが破損の領域においてガラス層の厚さに等しくなる。そのような積層物を例えば衝撃センサーとして用いることができ：積層物における応力がある極限値を越えると、例えば極限曲げ応力値が越えられると、亀裂線を有するガラス層における破損が形成される。破損の故に、該ガラス層の第１面における第１層と該ガラス層の第１面と反対側の第２面における第２層の間の接触が確立される。第１層は上記の媒体を含み、それはガラス層の破損を介して第２層まで通過し、下記に例示する通り、第２層における検出可能な変化を起こさせることができる。衝撃センサーの場合、センサーを検査すると、極限応力値が越えられたことを検出可能な変化が明らかにする。
【００８２】
本発明の第１の態様の場合、該第１層は第１の化学物質を含み、該第２層は第２の化学物質を含み；第１層と第２層が接触すると第１物質と第２物質の間の化学反応が起こる。化学反応により引き起こされる検出可能な変化は色の変化を含むことができ；例えば第１の化学物質はカラー現像の技術分野において既知のロイコ色素であることができ、第２の化学物質は還元剤であることができる。第１の化学物質及び／又は第２の化学物質は積層物においてガラスにより完全に封入されていることができる。第１及び／又は第２化学物質は液体である代わりに気体又は固体であることができる。積層物は透明であることができる。
【００８３】
本発明の第２の態様の場合、積層物は、例えば亀裂線を有するガラス層に付着しており、例えば黒着色ポリエチレンを含むことができる不透明層の故に不透明である。ガラス層が破損すると、媒体はガラス層及び不透明層を通過することができ、可視となり得る。積層物は例えば該ガラス層の第１面における第１層中に着色物質を含むことができ、それは破損の後、該ガラス層の第１面と反対側の第２面における第２層中で可視となる。
【００８４】
本発明の第３の態様の場合、ガラス層の破損により電気的接続が確立される。積層物は該ガラス層の第１面における第１層中に第１の電気接点及び該ガラス層の第１面と反対側の第２面における第２層中に第２の電気接点を含むことができる。第１層は導電性物質、例えば塩の水溶液などの電解質を含むことができ、破損するとそれはガラス層を通過し、それにより第１及び第２電気接点の間の電気的接続を確立することができる。
【００８５】
破損するとガラス層を通過できる媒体を含む積層物の利点は、積層物の小さい厚さである。利用できる空間が限られている場合、種々の先行技術の衝撃センサーが大きすぎるような場合でも該積層物を搭載することができる。他の利点は、亀裂線の深さ対ガラス層の厚さの比率を変えることにより、破損が起こる時の極限応力値を調節できることである（より小さい比率がより大きい極限応力値に対応する）。さらに別の利点は、破損が制御されたやり方で、すなわち亀裂線に沿って起こることである。亀裂線のないガラス層を有する積層物の欠点は、破損が制御されないやり方で起こることならびに他の層でも、例えば意図されているガラス層における以外の積層物の他のガラス層においても破損が起こり得、積層物における検出可能な変化が起こらないかもしれないことである。本発明のいくつかの態様、例えばガラス層の破損により電気的接続が確立される態様のさらに別の利点は、破損を自動的に検出できることである。
【００８６】
【実施例】
以下の実施例は本発明の積層物を含むセキュリティーカードを例示するものである。
0004434365.tif 000003
【００８７】
セキュリティーカードの平均物理的密度は１６００ｋｇ／ｍ3であるが、ガラスをポリ塩化ビニルによって置き換えると、平均物理的密度は１４００ｋｇ／ｍ3未満であろう。ガラス層は薄いので（わずか７０μｍ）、まだその厚さを増し、それによりカードの平均物理的密度を増加させることができる。
【００８８】
本発明は：
−第１層（１０）及び第２層（２０）を含み、第１層（１０）はガラス層であり、ガラス層が亀裂線（１１）を有していることを特徴とする積層物（５０）;
−亀裂線（１１）がガラス層の厚さに等しい深さを有している積層物（５０）;
−ガラス層が４ｍｍ未満の厚さを有し、第２層（２０）が紙、金属及び有機樹脂から成る群より選ばれる積層物（５０）；
−さらに紙、金属及び有機樹脂から成る群より選ばれる第３層（３０）を含んでいる積層物（５０）；
−さらに、場合により亀裂線（４１）を有する第２のガラス層（４０）を含んでいる積層物（５０）；
−積層物（５０）を含むセキュリティーカード；
−さらに機能性層を含む積層物（５０）のフォトマスクの作製のための使用；
−有機樹脂層（２０）にガラス層（１０）を積層し、かくして積層物（５０）を形成し；
−ガラス層（１０）において亀裂線（１１）を作り；
−有機樹脂層（２０）のガラス転移温度Ｔgより高く、ガラス層（１０）が粘性状態とされる温度より低い温度で３次元において該積層物（５０）を変形させ、かくして変形積層物を形成する
段階を含む変形積層物の製造法；
−有機樹脂層（２０）の第１表面（２１）に第１ガラス層（１０）を積層し；
−該有機樹脂層（２０）の第２表面（２４）に第２ガラス層（４０）を積層し；
−第１ガラス層（１０）において亀裂線（１１）を作り；
−第２ガラス層（４０）において亀裂線（４１）を作り；
−有機樹脂層（２０）を後−硬化させ、それにより有機樹脂を亀裂線（１１、４１）中に浸透させる
段階を含む積層物（５０）の製造法
を開示する。
【００８９】
本発明の好ましい態様を詳細に記載してきたが、ここで特許請求の範囲に定義する本発明の範囲から逸脱することなく、多数の修正をその中で成し得ることが当該技術分野における熟練者に明らかであろう。
【図面の簡単な説明】
【図１】本発明の積層物の第１の実施態様を示し；
【図２】本発明の積層物の第２の実施態様を示し；
【図３】ガラス層における亀裂線を配置することができるいくつかの可能なパターンを示す。
【符号の説明】
１０  ガラス層
１１  亀裂線
２０  第２層
２１  表面
２４  表面
３０  第３層
４０  ガラス層
４１  亀裂線
５０  積層物
６０  パータン
６１  パターン要素
６２  辺
６３  辺
６４  軸
６５  軸
７１  パターン要素
７２  パターン要素
７３  パターン要素
【図１】
0004434365.tif 000004
【図２】
0004434365.tif 000005
【図３】
0004434365.tif 000006